Brevet FR2885132A1 — publié le 20061103

RUBAN ADHÉSIF MAGNÉTIQUE ET PROCÉDÉ DE PRODUCTION D'UN RUBAN ADHÉSIF MAGNÉTIQUE La présente invention concerne un ruban adhésif magnétique et un procédé de production d'un ruban adhésif magnétique et, en particulier, un ruban adhésif magnétique ayant à la fois une adhésion et une attraction magnétique. Un ruban adhésif conventionnel est couramment utilisé dans la vie de tous les jours. Une face d'un ruban adhésif conventionnel est enduite d'un adhésif. Le ruban est enroulé sur une bobine. Lors de son utilisation, une extrémité extérieure du ruban est tirée et coupée en un segment pour être attachée à un article. Le corps du ruban adhésif simple face conventionnel est principalement constitué d'un matériau plastique souple, par exemple en PVC ou en EVA . Une couche adhésive est appliquée sur une face du corps du ruban. Le corps du ruban est enroulé sur une bobine. Le ruban adhésif conventionnel mentionné ci-dessus peut être amélioré ou modifié si nécessaire. Par exemple, une bande magnétique mince et souple peut être utilisée comme substrat. Un agent de libération et un adhésif peuvent être appliqués respectivement sur deux faces du substrat. Un tel ruban adhésif présente à la fois une adhésion et une attraction magnétique. La demande de brevet Taiwanaise n 93202971 décrit un ruban adhésif magnétique. Une couche adhésive est appliquée sur une face d'un substrat magnétique. Un agent de libération est appliqué sur l'autre face du substrat magnétique. Lorsque le ruban est enroulé, l'agent de libération empêche la couche adhésive d'adhérer à l'autre face. Ainsi, le ruban adhésif peut être déroulé lors de son utilisation. Un objet principal de la présente invention est de proposer un ruban adhésif magnétique et un procédé de production d'un ruban adhésif magnétique. Plus précisément, la présente invention a pour objet un ruban adhésif magnétique comprenant un ruban magnétique allongé auquel un agent de libération à haute efficacité est ajouté de sorte que la totalité de la surface du ruban présente une capacité de libération élevée, une face du ruban étant traitée en surface et ensuite enduite d'une couche adhésive. De préférence, la face du ruban est traitée en surface de manière que la face soit essuyée et purifiée. Selon une variante de réalisation, la face du 20 ruban est traitée en surface de manière que la face soit polarisée à l'arc. Avantageusement, la surface du ruban est gaufrée avec des stries denses. Ainsi, un agent de libération à haute efficacité et un agent de modification de propriétés sont directement ajoutés à un matériau magnétique souple et mélangés l'un à l'autre pour former un ruban dont toute la surface présente un effet de libération uniforme. Une face du ruban est purifiée ou rugosifiée et enduite d'une couche adhésive à haute efficacité. La couche adhésive n'est pas facilement arrachée de la surface du ruban, de sorte que l'adhésion du ruban est améliorée. En outre, au cours de la production du ruban adhésif magnétique mentionné ci-dessus, il n'est pas nécessaire de recouvrir le ruban d'un agent de libération. Ainsi, le procédé de production est simplifié. La présente invention se rapporte également à un procédé de production d'un ruban adhésif magnétique, comprenant les étapes consistant à : mélanger les uns avec les autres un matériau magnétique, un matériau complexe de caoutchouc/plastique, un agent de libération à haute efficacité et un agent de modification de propriétés et mélanger uniformément ledit mélange, - fabriquer un ruban mince à partir du mélange, 15 - traiter en surface au moins une face du ruban, - magnétiser le ruban, et - revêtir la surface traitée d'un adhésif. De manière préférée, l'agent de libération à haute efficacité est un dérivé d'esters d'acides gras saturés et l'agent de modification de propriétés est un mélange d'un savon de calcium émulsifié et d'un acide gras. Avantageusement, lors de la production du ruban mince, la surface du ruban est en même temps gaufrée au moyen d'une gaufreuse pour former des stries. Ainsi, un autre objet de la présente invention est de proposer le procédé de production du ruban adhésif magnétique. Lors de la production du ruban, la surface du ruban est en même temps gaufrée au moyen d'une gaufreuse pour former des stries denses. Grâce aux stries denses de la surface gaufrée, le ruban peut être arraché manuellement sans utiliser un couteau, ce qui facilite l'utilisation du ruban. Selon les objets mentionnés ci-dessus, le ruban adhésif magnétique de la présente invention est constitué d'une manière telle qu'un agent de libération à haute efficacité et un agent de modification de propriétés sont ajoutés à un matériau magnétique souple et mélangés l'un avec l'autre pour former un substrat magnétique souple sous forme de bande avec une surface libérable. Une face du substrat est purifiée ou rugosifiée et enduite d'une couche adhésive à haute efficacité. Le substrat est enroulé sur une bobine. Une extrémité extérieure du substrat enroulé peut être tirée segment par segment pour être utilisée. En conséquence, une face du substrat est enduite de la couche adhésive pour adhérer à une face arrière d'un article. L'autre face du substrat présente une attraction magnétique pour attirer et s'attacher à la surface d'un mur ou d'une plaque. D'autres caractéristiques, détails et avantages de l'invention ressortiront à la lecture de la description détaillée qui suit, en référence à des exemples de réalisation illustrés par les dessins annexés qui représentent respectivement: - la figure 1, un diagramme de production d'un ruban selon la présente invention, - la figure 2, une vue en perspective d'un produit selon la présente invention, et - la figure 3, une vue en perspective d'un autre 30 produit selon la présente invention. En référence aux figures 1 et 2, le ruban adhésif magnétique 65a selon la présente invention est constitué d'un mélange d'un matériau magnétique 10 (par exemple, le baryum, le strontium, le rubidium, le cobalt, le bore ou la poudre d'oxyde de fer), d'un matériau complexe de caoutchouc/plastique 20, un agent de libération à haute efficacité 30 (par exemple, un dérivé d'esters d'acides gras saturés) et un agent de modification de propriétés 40 (par exemple, un mélange d'un savon de calcium émulsifié et d'un acide gras). Les matériaux mentionnés ci-dessus sont mélangés uniformément à l'étape 50 et ensuite formés à l'étape 60 (figure 1) en un ruban mince 60a (figure 2). Ensuite, au moins une face 61a du ruban 60 est essuyée par des rouleaux ou purifiée (rugosifiée) chimiquement ou polarisée à l'arc à l'étape 61 (figure 1). Le ruban 60a est ensuite magnétisé à l'étape 62 (figure 1). La face purifiée 61a est alors revêtue d'un adhésif 63a à l'étape 63 (figure 1). Le ruban 60a est ensuite dénudé et enroulé à l'étape 64 de formation de stries et de bobinage (figure 1) pour former, à l'étape 65 (figure 1) un ruban adhésif magnétique 65a (figure 2). Au cours de la production, l'agent de libération à haute efficacité 30 est ajouté au ruban 60a. Ainsi, la surface de la totalité du ruban 60a elle-même présente une capacité élevée de libération. En conséquence, l'adhésif peut difficilement adhérer à la surface. Après le traitement de surface, l'adhésion peut être améliorée. Ainsi, une fois que le ruban est enroulé, la surface exempte de l'adhésif peut être facilement libérée de la surface avec le revêtement adhésif 63a. surface exempte de l'adhésif peut être facilement libérée de la surface avec le revêtement adhésif 63a. En outre, si lors du procédé de formation, la surface du ruban 60a exempte de l'adhésif est gaufrée de manière dense au moyen d'une gaufreuse pour former des stries 66a (comme indiqué sur la figure 3), le ruban 60a peut être manuellement arraché sans utiliser un couteau. Ceci facilite d'utilisation du ruban. De plus, les stries 66a de la surface gaufrée du ruban peuvent réduire la surface de contact entre la surface et le revêtement adhésif 63a, de manière à améliorer la libération. En conclusion, au cours de la production du ruban adhésif magnétique décrit ci-dessus, il n'est pas nécessaire de recouvrir le ruban d'un agent de libération. Ainsi, le temps et le coût de production sont réduits. De plus, la totalité du ruban présente un effet de libération uniforme et fiable. Après le traitement de surface, le ruban est enduit de l'adhésif de façon à coller fermement l'adhésif au ruban. Grâce aux stries de la surface gaufrée, le ruban peut être manuellement arraché sans utiliser un couteau, ce qui facilite l'utilisation du ruban. Il doit être bien entendu toutefois que la description détaillée, donnée uniquement à titre d'illustration de l'objet de l'Invention, ne constitue en aucune manière une limitation, les équivalents techniques étant également compris dans le champ de la présente invention. REVENDICATIONS 1. Ruban adhésif magnétique (65a), caractérisé en ce qu'il comprend un ruban magnétique allongé auquel un agent de libération à haute efficacité (30) est ajouté, de sorte que la totalité de la surface du ruban présente une capacité de libération élevée, une face (61a) du ruban étant traitée en surface et ensuite enduite d'une couche adhésive (63a). 2. Ruban adhésif magnétique (65a) selon la revendication 1, caractérisé en ce que la face (61a) du ruban est traitée en surface de manière que la face soit essuyée et purifiée. 3. Ruban adhésif magnétique (65a) selon la revendication 1, caractérisé en ce que la face (61a) du ruban est traitée en surface de manière qu'elle soit polarisée à l'arc. 4. Ruban adhésif magnétique (65a) selon l'une quelconque des revendications précédentes, caractérisé en ce que la surface du ruban est gaufrée avec des stries denses (66a). S. Procédé de production d'un ruban adhésif magnétique (65a), caractérisé en ce qu'il comprend les étapes consistant à : - mélanger les uns avec les autres un matériau magnétique (10), un matériau complexe de caoutchouc/plastique (20), un agent de libération à haute efficacité (30) et un agent de modification de propriétés (40) et mélanger uniformément ledit mélange, - fabriquer un ruban mince (60a) à partir du mélange, traiter en surface au moins une face (61a) du ruban, - magnétiser le ruban (60a), et - revêtir la surface traitée d'un adhésif (63a). 6. Procédé de production d'un ruban adhésif magnétique (65a) selon la revendication 5, caractérisé en ce que la face (61a) du ruban est traitée en surface de manière qu'elle soit essuyée et purifiée. 7. Procédé de production d'un ruban adhésif magnétique (65a) selon la revendication 5, caractérisé en ce que la face (61a) du ruban est traitée en surface de manière que la face soit polarisée à l'arc. 8. Procédé de production d'un ruban adhésif magnétique (65a) selon l'une quelconque des revendications 5 à 7, caractérisé en ce que l'agent de libération à haute efficacité (30) est un dérivé d'esters d'acides gras saturés. 9. Procédé de production d'un ruban adhésif magnétique (65a) selon la revendication 5, la revendication 6 ou la revendication 7, caractérisé en ce que l'agent de modification de propriétés (40) est un mélange d'un savon de calcium émulsifié et d'un acide gras. 10. Procédé de production d'un ruban adhésif magnétique (65a) selon l'une quelconque des revendications 5 à 9, caractérisé en ce que, lors de la production du ruban mince (60a), la surface du ruban est en même temps gaufrée au moyen d'une gaufreuse pour former des stries (66a).